УЛУЧШЕНИЯ В ВЯЖУЩИХ КОМПОЗИЦИЯХ ИЛИ ИМЕЮЩИЕ ОТНОШЕНИЕ К ВЯЖУЩИМ КОМПОЗИЦИЯМ

1. Вяжущая композиция, включающая цементный компонент, включающий (i) ускоритель, (ii) источник сульфата кальция и (iii) эттрингит-образующий цемент; заполнитель и необязательна воду; в которой цемент имеет минимальный предел прочности при неограниченном сжатии, составляющий 1500 фунтов на квадратный дюйм (10,3 МПа), при испытании в соответствии с ASTM C1140 и/или С1604 через 15 мин после укладки.
2. Композиция по п. 1, которая находится в форме гунита или торкретбетона.
4
3
4
3
2
3
3
3. Композиция по п. 1, в которой эттрингит-образующий цемент включает CAS* или смесь цементных компонентов, которые образуют CAS* при использовании; в котором С представляет СаО, А представляет А1О и S* представляет SO.
4. Композиция по п. 1, в которой эттрингит-образующий цемент включает смесь высокоглиноземистого цемента и сульфата кальция.
5. Композиция по п. 1, в которой эттрингит-образующий цемент присутствует в количестве от 20% по массе до 80% по массе; ускоритель присутствует в количестве от примерно 0,01% по массе до примерно 5% по массе; и источник сульфата кальция присутствует в количестве от примерно 1% по массе до примерно 70% по массе.
6. Композиция по п. 1, в которой цементная композиция обеспечивается в виде цементной композиции из двух частей, в которой первая часть включает заполнитель, эттрингит-образующий цемент, источник сульфата кальция и необязательно воду, и вторая часть включает ускоритель и воду.
7. Композиция по п. 1, в которой ускоритель представляет собой соль лития.
8. Композиция по п. 1, в которой цементный компонент включает (i) ускоритель, (ii) источник сульфата кальция и (iii) эттрингит-образующий цемент, необязательно (iv) воду и (v) один или более дополнительных ингредиентов, таких как:
(a) суспендирующий агент;
(b) замедлитель схватывания;
(c) добавка для снижения отскока;
(d) стабилизирующий агент и/или
(e) добавка.
9. Композиция по п. 1, состоящая, по существу, из (i) ускорителя, (ii) источника сульфата кальция и (iii) эттрингит-образующего цемента, необязательно (iv) воды и (v) одного или более дополнительных ингредиентов; заполнителя и необязательно воды.
10. Композиция по п. 1, которая является распыляемой.
11. Композиция по п. 1, которая включает воду в массовом соотношении воды к твердому веществу цемента, равном от примерно 0,25:1 до примерно 0,8:1.
12. Композиция по п. 1, которая имеет минимальную прочность на сжатие, равную 5000 фунтов на квадратный дюйм (34,5 МПа).
13. Композиция по п. 1, которая имеет минимальную прочность на сжатие, равную 6000 фунтов на квадратный дюйм (41,3 МПа).
14. Способ нанесения вяжущей композиции на поверхность, причем данный способ включает стадии (i) подготовки композиции и (ii) нанесения композиции на поверхность; в котором вяжущая
композиция включает цементный компонент, включающий (i) ускоритель, (ii) источник сульфата кальция и (iii) эттрингит-образующий цемент; заполнитель и воду.
15. Способ по п. 14, в котором поверхность, на которую наносят данную композицию, является поверхностью шахты, туннеля или конструкции здания.
16. Способ по п. 14, в котором композиция включает воду в массовом соотношении воды к твердому веществу цемента, равном от примерно 0,25:1 до примерно 0,8:1.
17. Способ нанесения вяжущей композиции на поверхность, причем данный способ включает стадии (i) подготовки композиции; (ii) смешения композиции с водой; и (ii) нанесения смешанной композиции на поверхность; в котором вяжущая композиция включает цементный компонент, включающий (i) ускоритель, (ii) источник сульфата кальция и (iii) эттрингит-образующий цемент; и заполнитель.
18. Способ по п. 17, в котором поверхность, на которую наносят данную композицию, является поверхностью шахты, туннеля или конструкции здания.
19. Способ по п. 17, в котором стадия (ii) способа включает подачу воды при массовом соотношении воды к твердому веществу цемента, равном от примерно 0,25:1 до примерно 0,8:1.
20. Способ формирования бетонного элемента, причем данный способ включает стадию распыления вяжущей композиции с образованием элемента; в котором вяжущая композиция включает цементный компонент, включающий (i) ускоритель, (ii) источник сульфата кальция и (iii) эттрингит-образующий цемент;
заполнитель и воду.
21. Бетон, включающий вяжущую композицию, которая включает цементный компонент, включающий (i) ускоритель, (ii) источник сульфата кальция и (iii) эттрингит-образующий цемент; заполнитель и воду.
22. Бетон по п. 21, который включает один или более конструкционных элементов.